상기 밀봉 된 코어 는 다음 으로 코어 를 밀봉 한 동일 한 기구 를 이용 하 여 10 : 1 중량 비율 의 하이드 록 시프 로 필 메틸셀룰로오스 ( 2910 타입 , 50 mPa s ) 및 폴리에틸렌 글리콜 ( 400 타입 ) 의 6 . 6 중량 % 수성 용액 으로 코팅 하 였 다 . 총 정제 중량 의 50 % 의 수득 중량 을 얻 을 때 까지 코팅 을 계속 하 여 1 정당 중량 이 179 . 2 mg 이 되 도록 하 였 다 . 코팅 조건 은 하 기 표 4 에 정리 하 였 다 .